(57)【要約】【課題】  表面平滑性に優れた封止体を得ることが可能で、封止体の樹脂部分を研削する工程を省略できる半導体パッケージの製造方法を提供する。【解決手段】  支持板、上記支持板上に積層された仮固定材及び上記仮固定材上に仮固定された半導体チップを備えるチップ仮固定体、上記チップ仮固定体上に配置された熱硬化性樹脂シート、並びに９０℃の引張貯蔵弾性率が２００ＭＰａ以上であり、上記熱硬化性樹脂シート上に配置されたセパレーターを備える積層体を加圧して、上記半導体チップ及び上記半導体チップを覆う上記熱硬化性樹脂シートを備える封止体を形成する工程を含む半導体パッケージの製造方法に関する。【選択図】  図１
2015126123.tif 000002
【特許請求の範囲】
【請求項１】
支持板、前記支持板上に積層された仮固定材及び前記仮固定材上に仮固定された半導体チップを備えるチップ仮固定体、前記チップ仮固定体上に配置された熱硬化性樹脂シート、並びに９０℃の引張貯蔵弾性率が２００ＭＰａ以上であり、前記熱硬化性樹脂シート上に配置されたセパレーターを備える積層体を加圧して、前記半導体チップ及び前記半導体チップを覆う前記熱硬化性樹脂シートを備える封止体を形成する工程を含む半導体パッケージの製造方法。
【請求項２】
前記セパレーターの厚みが３５μｍ〜２００μｍである請求項１に記載の半導体パッケージの製造方法。
【請求項３】
前記セパレーターの表面粗さ（Ｒａ）が３００ｎｍ以下である請求項１又は２に記載の半導体パッケージの製造方法。
【請求項４】
前記封止体を形成する工程では、前記積層体を０．５ＭＰａ〜１０ＭＰａで加圧する請求項１〜３のいずれかに記載の半導体パッケージの製造方法。
【請求項５】
前記封止体を形成する工程では、前記積層体を加熱下で加圧する請求項１〜４のいずれかに記載の半導体パッケージの製造方法。
【請求項６】
前記封止体を形成する工程では、前記積層体を７０℃〜１００℃で加圧する請求項１〜５のいずれかに記載の半導体パッケージの製造方法。
【請求項７】
６０℃以下になるまで前記封止体を冷却する工程と、
冷却後に前記封止体から前記セパレーターを剥離する工程とをさらに含む請求項１〜６のいずれかに記載の半導体パッケージの製造方法。
【請求項８】
前記封止体を加熱して、前記熱硬化性樹脂シートが硬化した硬化体を形成する工程と、
前記硬化体から前記仮固定材を剥離する工程とをさらに含む請求項１〜７のいずれかに記載の半導体パッケージの製造方法。
【請求項９】
前記硬化体の前記仮固定材と接していた面上に再配線層を形成して、再配線体を形成する工程をさらに含む請求項８に記載の半導体パッケージの製造方法。
【請求項１０】
前記再配線体を個片化して半導体パッケージを得る工程をさらに含む請求項９に記載の半導体パッケージの製造方法。
【請求項１１】
半導体ウェハ及び前記半導体ウェハ上に実装された半導体チップを備えるチップ実装ウェハ、前記チップ実装ウェハ上に配置された熱硬化性樹脂シート、並びに９０℃の引張貯蔵弾性率が２００ＭＰａ以上であり、前記熱硬化性樹脂シート上に配置されたセパレーターを備える積層構造体を加圧して、前記半導体ウェハ、前記半導体ウェハ上に実装された半導体チップ及び前記半導体チップを覆う前記熱硬化性樹脂シートを備える封止構造体を形成する工程を含む半導体パッケージの製造方法。
【発明の詳細な説明】
【技術分野】
【０００１】
本発明は、半導体パッケージの製造方法に関する。
【背景技術】
【０００２】
半導体チップを封止する際に、熱硬化性樹脂シートを使用することがある（例えば、特許文献１参照）。
【先行技術文献】
【特許文献】
【０００３】
【特許文献１】特開２０１３−７０２８号公報
【発明の概要】
【発明が解決しようとする課題】
【０００４】
半導体パッケージを製造する場合、半導体チップを封止樹脂で覆って封止樹脂体を形成し、次いで封止樹脂体の樹脂部分を硬化させ、その後、封止樹脂体の封止樹脂からなる面を研削して、表面平滑性を向上させる工程を行うことがある。封止樹脂体を研削する工程を省略できれば、効率よく半導体パッケージを製造できる。
【０００５】
本発明は前記課題を解決し、表面平滑性に優れた封止樹脂体（具体的には、後述の封止体、封止構造体）を得ることが可能で、封止樹脂体の樹脂部分を研削する工程を省略できる半導体パッケージの製造方法を提供することを目的とする。
【課題を解決するための手段】
【０００６】
第１の本発明は、支持板、上記支持板上に積層された仮固定材及び上記仮固定材上に仮固定された半導体チップを備えるチップ仮固定体、上記チップ仮固定体上に配置された熱硬化性樹脂シート、並びに９０℃の引張貯蔵弾性率が２００ＭＰａ以上であり、上記熱硬化性樹脂シート上に配置されたセパレーターを備える積層体を加圧して、上記半導体チップ及び上記半導体チップを覆う上記熱硬化性樹脂シートを備える封止体を形成する工程を含む半導体パッケージの製造方法に関する。
【０００７】
第１の本発明では、熱硬化性樹脂シートで半導体チップを被覆する際の一般的な温度付近である９０℃において引張貯蔵弾性率が高いセパレーターを使用する。そして、セパレーターを介して、熱硬化性樹脂シートなどを加圧して封止体を得る。このため、加圧時のセパレーターの変形を抑制することが可能で、封止体のセパレーターと接する面について、セパレーターの変形に起因する表面平滑性の低下を抑制できる。したがって、表面平滑性に優れた封止体を得ることができる。封止体は表面平滑性に優れているので、樹脂部分を研削する工程を省略することが可能である。
【０００８】
第１の本発明では、セパレーターを介して熱硬化性樹脂シートなどを加圧するため、平行平板方式で加圧する際に、プレス機に熱硬化性樹脂シートが付着することを防止できる。
【０００９】
上記セパレーターの厚みが３５μｍ〜２００μｍであることが好ましい。
【００１０】
上記セパレーターの表面粗さ（Ｒａ）が３００ｎｍ以下であることが好ましい。３００ｎｍ以下であると、レーザーマーキングによって視認性に優れたマークを形成できる。
【００１１】
上記封止体を形成する工程では、上記積層体を０．５ＭＰａ〜１０ＭＰａで加圧することが好ましい。
【００１２】
上記封止体を形成する工程では、上記積層体を加熱下で加圧することが好ましい。これにより、容易に封止体を形成できる。
【００１３】
上記封止体を形成する工程では、上記積層体を７０℃〜１００℃で加圧することが好ましい。これにより、容易に封止体を形成できる。
【００１４】
第１の本発明の半導体パッケージの製造方法は、６０℃以下になるまで上記封止体を冷却する工程と、冷却後に上記封止体から上記セパレーターを剥離する工程とをさらに含むことが好ましい。冷却後にセパレーターを剥離することで、表面平滑性の低下を防止できる。
【００１５】
第１の本発明の半導体パッケージの製造方法は、上記封止体を加熱して、上記熱硬化性樹脂シートが硬化した硬化体を形成する工程と、上記硬化体から上記仮固定材を剥離する工程とをさらに含むことが好ましい。
【００１６】
第１の本発明の半導体パッケージの製造方法は、上記硬化体の上記仮固定材と接していた面上に再配線層を形成して、再配線体を形成する工程をさらに含むことが好ましい。
【００１７】
上記再配線体を個片化して半導体パッケージを得る工程をさらに含むことが好ましい。
【００１８】
第２の本発明は、半導体ウェハ及び上記半導体ウェハ上に実装された半導体チップを備えるチップ実装ウェハ、上記チップ実装ウェハ上に配置された熱硬化性樹脂シート、並びに９０℃の引張貯蔵弾性率が２００ＭＰａ以上であり、上記熱硬化性樹脂シート上に配置されたセパレーターを備える積層構造体を加圧して、上記半導体ウェハ、上記半導体ウェハ上に実装された半導体チップ及び上記半導体チップを覆う上記熱硬化性樹脂シートを備える封止構造体を形成する工程を含む半導体パッケージの製造方法に関する。
【発明の効果】
【００１９】
第１及び第２の本発明の半導体パッケージの製造方法によれば、表面平滑性に優れた封止樹脂体を得ることが可能で、封止樹脂体の樹脂部分を研削する工程を省略できる。
【図面の簡単な説明】
【００２０】
【図１】積層体を下側加熱板と上側加熱板の間に配置した状態の概略を示す断面図である。
【図２】平行平板方式で積層体を熱プレスする様子の概略を示す断面図である。
【図３】熱プレスで得られた封止体からセパレーターを剥離した様子の概略を示す断面図である。
【図４】仮固定材を剥離した後の封止体の概略断面図である。
【図５】硬化体上にバッファーコート膜を形成した様子の概略を示す断面図である。
【図６】バッファーコート膜上にマスクを配置した状態で、バッファーコート膜に開口を形成する様子の概略を示す断面図である。
【図７】マスク除去後の様子の概略を示す断面図である。
【図８】シード層上に、レジストを形成した様子の概略を示す断面図である。
【図９】シード層上にめっきパターンを形成した様子の概略を示す断面図である。
【図１０】再配線を完成した様子の概略を示す断面図である。
【図１１】再配線上に保護膜を形成した様子の概略を示す断面図である。
【図１２】保護膜に開口を形成した様子の概略を示す断面図である。
【図１３】再配線上に電極を形成した様子の概略を示す断面図である。
【図１４】電極上にバンプを形成した様子の概略を示す断面図である
【図１５】再配線体を個片化して得られた半導体パッケージの概略断面図である。
【図１６】積層構造体を下側加熱板と上側加熱板の間に配置した状態の概略を示す断面図である。
【図１７】平行平板方式で積層構造体を熱プレスする様子の概略を示す断面図である。
【図１８】熱プレスで得られた封止構造体からセパレーターを剥離した様子の概略を示す断面図である。
【図１９】ウェハ面を研削することで研削面を形成した様子の概略を示す断面図である。
【図２０】研削面上に再配線層を形成することで得られた再配線構造体の概略断面図である。
【図２１】再配線構造体を個片化して得られた半導体パッケージの概略断面図である。
【発明を実施するための形態】
【００２１】
以下に実施形態を掲げ、本発明を詳細に説明するが、本発明はこれらの実施形態のみに限定されるものではない。
【００２２】
［実施形態１］
実施形態１の方法では、Ｆａｎ−ｏｕｔ（ファンアウト）型ウェハレベルパッケージ（ＷＬＰ）を製造できる。
【００２３】
図１に示すように、積層体１は、チップ仮固定体１１、チップ仮固定体１１上に配置された熱硬化性樹脂シート１２及び熱硬化性樹脂シート１２上に配置されたセパレーター１３を備える。積層体１は下側加熱板４１と上側加熱板４２の間に配置されている。
【００２４】
チップ仮固定体１１は、支持板１１ａ、支持板１１ａ上に積層された仮固定材１１ｂ、仮固定材１１ｂ上に仮固定された半導体チップ１４を備える。
【００２５】
支持板１１ａの材料としては特に限定されず、例えば、ＳＵＳなどの金属材料、ポリイミド、ポリアミドイミド、ポリエーテルエーテルケトン、ポリエーテルサルフォンなどのプラスチック材料などである。
【００２６】
仮固定材１１ｂとしては特に限定されないが、容易に剥離できるという理由から、通常は、熱発泡性粘着剤などの熱剥離性粘着剤などを使用する。
【００２７】
半導体チップ１４は、電極パッド１４ａが形成された回路形成面を備える。チップ仮固定体１１では、半導体チップ１４の回路形成面が仮固定材１１ｂと接触した状態である。
【００２８】
熱硬化性樹脂シート１２は、後で詳細に説明する。
【００２９】
セパレーター１３の９０℃の引張貯蔵弾性率は、２００ＭＰａ以上であり、好ましくは３００ＭＰａ以上である。２００ＭＰａ以上であるので、半導体チップ１４を被覆する際のセパレーター１３の変形を抑制することが可能である。セパレーター１３の９０℃の引張貯蔵弾性率の上限は特に限定されない。セパレーター１３の９０℃の引張貯蔵弾性率は、例えば５０００ＭＰａ以下である。
なお、９０℃の引張貯蔵弾性率は実施例に記載の方法で測定できる。
【００３０】
セパレーター１３の表面粗さ（Ｒａ）は、好ましくは３００ｎｍ以下であり、より好ましくは２００ｎｍ以下である。３００ｎｍ以下であると、レーザーマーキングによって視認性に優れたマークを形成できる。セパレーター１３の表面粗さ（Ｒａ）の下限は特に限定されない。セパレーター１３の表面粗さ（Ｒａ）は、例えば、２０ｎｍ以上である。
なお、表面粗さ（Ｒａ）は、実施例に記載の方法により測定できる。
【００３１】
セパレーター１３としては、ポリエチレンテレフタレート（ＰＥＴ）、ポリエチレンナフタレートなどを好適に使用できる。
【００３２】
セパレーター１３の厚みは特に限定されないが、好ましくは３５μｍ以上、より好ましくは５０μｍ以上である。３５μｍ以上であると、セパレーター１３の撓みによる変形を防止することが可能で、良好な成形物を得ることができる。また、セパレーター１３の厚みは、好ましくは２００μｍ以下、より好ましくは１００μｍ以下である。２００μｍ以下であると切断加工性が容易であることから実用性に優れる。
【００３３】
図２に示すように、下側加熱板４１及び上側加熱板４２を用いて平行平板方式で積層体１を熱プレスして、封止体５１を形成する。
【００３４】
熱プレスの温度は好ましくは７０℃以上、より好ましくは８０℃以上、さらに好ましくは８５℃以上である。７０℃以上であると、熱硬化性樹脂シート１２が溶融し、ボイド無く封止することができる。熱プレスの温度は好ましくは１００℃以下、より好ましくは９５℃以下である。１００℃以下であると、成形物の反りを抑制することができる。
【００３５】
積層体１を熱プレスする圧力は、好ましくは０．５ＭＰａ以上、より好ましくは１ＭＰａ以上である。０．５ＭＰａ以上であると、ボイドなく封止することができる。また、積層体１を熱プレスする圧力は、好ましくは１０ＭＰａ以下、より好ましくは８ＭＰａ以下である。１０ＭＰａ以下であると、半導体チップ１４に大きな損傷を与えることなく封止することができる。
【００３６】
熱プレスする時間は、好ましくは０．３分以上、より好ましくは０．５分以上である。また、熱プレスする時間は、好ましくは１０分以下、より好ましくは５分以下である。
【００３７】
熱プレスは減圧雰囲気下で行うことが好ましい。減圧雰囲気下で熱プレスすることにより、ボイドを低減することが可能で、凹凸を良好に埋めることができる。減圧条件としては、圧力が、例えば、０．１〜５ｋＰａ、好ましくは、０．１〜１００Ｐａである。
【００３８】
積層体１を熱プレスすることで得られた封止体５１は、半導体チップ１４及び半導体チップ１４を覆う熱硬化性樹脂シート１２を備える。封止体５１は仮固定材１１ｂ及びセパレーター１３と接している。
【００３９】
次いで、６０℃以下になるまで封止体５１を冷却する。冷却方法は特に限定されず、例えば、常温下で封止体５１を放置する方法などがある。４０℃以下になるまで封止体５１を冷却することが好ましい。
【００４０】
図３に示すように、冷却後に封止体５１からセパレーター１３を剥離する。冷却後にセパレーター１３を剥離することで、表面平滑性の低下を防止できる。
【００４１】
次いで、封止体５１を加熱することで熱硬化性樹脂シート１２を硬化させて、硬化体５２を形成する。
【００４２】
加熱温度は、好ましくは１００℃以上、より好ましくは１２０℃以上である。一方、加熱温度の上限は、好ましくは２００℃以下、より好ましくは１８０℃以下である。加熱時間は、好ましくは１０分以上、より好ましくは３０分以上である。一方、加熱時間の上限は、好ましくは１８０分以下、より好ましくは１２０分以下である。封止体５１を加熱する際、加圧することが好ましく、圧力は好ましくは０．１ＭＰａ以上、より好ましくは０．５ＭＰａ以上である。一方、上限は好ましくは１０ＭＰａ以下、より好ましくは５ＭＰａ以下である。
【００４３】
図４に示すように、仮固定材１１ｂを加熱して仮固定材１１ｂの粘着力を低下させた後、硬化体５２から仮固定材１１ｂを剥離する。これにより、電極パッド１４ａが露出する。
【００４４】
図５に示すように、硬化体５２の仮固定材１１ｂと接していた面上にバッファーコート膜６１を形成する。バッファーコート膜６１としては、感光性のポリイミド、感光性のポリベンゾオキサゾール（ＰＢＯ）などを使用できる。
【００４５】
図６に示すように、バッファーコート膜６１上にマスク６２を配置した状態で、露光，現像、エッチングすることで、バッファーコート膜６１に開口を形成し、電極パッド１４ａを露出させる。
【００４６】
次いで、図７に示すように、マスク６２を除去する。
【００４７】
次いで、バッファーコート膜６１及び電極パッド１４ａ上に、シード層を形成する。
【００４８】
図８に示すように、シード層上にレジスト６３を形成する。
【００４９】
図９に示すように、電解銅めっきなどのめっき法で、シード層上にめっきパターン６４を形成する。
【００５０】
図１０に示すように、レジスト６３を除去した後、シード層をエッチングして、再配線６５を完成する。
【００５１】
図１１に示すように、再配線６５上に保護膜６６を形成する。保護膜６６としては、感光性のポリイミド、感光性のポリベンゾオキサゾール（ＰＢＯ）などを使用できる。
【００５２】
図１２に示すように、保護膜６６に開口を形成し、保護膜６６の下方にある再配線６５を露出させる。これにより、硬化体５２上に再配線６５を含む再配線層６９が完成し、硬化体５２と、硬化体５２上に形成された再配線層６９を備える再配線体５３を得る。
【００５３】
図１３に示すように、露出した再配線６５上に電極（ＵＢＭ：Ｕｎｄｅｒ  Ｂｕｍｐ  Ｍｅｔａｌ）６７を形成する。
【００５４】
図１４に示すように、電極６７上にバンプ６８を形成する。パンプ６８は、電極６７及び再配線６５を介して電極パッド１４ａと電気的に接続されている。
【００５５】
図１５に示すように、再配線体５３を個片化（ダイシング）して半導体パッケージ５４を得る。
【００５６】
以上により、チップ領域の外側に配線を引き出した半導体パッケージ５４を得ることができる。
【００５７】
（熱硬化性樹脂シート１２）
熱硬化性樹脂シート１２について説明する。
【００５８】
熱硬化性樹脂シート１２の９０℃における粘度は、好ましくは１０００００Ｐａ・ｓ以下、より好ましくは５００００Ｐａ・ｓ以下である。１０００００Ｐａ・ｓ以下であると、凹凸を良好に埋めることができる。熱硬化性樹脂シート１２の９０℃における粘度は、好ましくは１００Ｐａ・ｓ以上、より好ましくは５００Ｐａ・ｓ以上、さらに好ましくは１０００Ｐａ・ｓ以上である。１００Ｐａ・ｓ以上であると、アウトガスなどのボイドの発生を抑制することができる。
なお、９０℃の粘度は実施例に記載の方法で測定できる。
【００５９】
熱硬化性樹脂シート１２は熱硬化性である。熱硬化性樹脂シート１２は、エポキシ樹脂、フェノール樹脂などの熱硬化性樹脂を含むことが好ましい。
【００６０】
エポキシ樹脂としては、特に限定されるものではない。例えば、トリフェニルメタン型エポキシ樹脂、クレゾールノボラック型エポキシ樹脂、ビフェニル型エポキシ樹脂、変性ビスフェノールＡ型エポキシ樹脂、ビスフェノールＡ型エポキシ樹脂、ビスフェノールＦ型エポキシ樹脂、変性ビスフェノールＦ型エポキシ樹脂、ジシクロペンタジエン型エポキシ樹脂、フェノールノボラック型エポキシ樹脂、フェノキシ樹脂などの各種のエポキシ樹脂を用いることができる。これらエポキシ樹脂は単独で用いてもよいし２種以上併用してもよい。
【００６１】
エポキシ樹脂の反応性を確保する観点からは、エポキシ当量１５０〜２５０、軟化点もしくは融点が５０〜１３０℃の常温で固形のものが好ましい。なかでも、信頼性の観点から、トリフェニルメタン型エポキシ樹脂、クレゾールノボラック型エポキシ樹脂、ビフェニル型エポキシ樹脂がより好ましい。また、ビスフェノールＦ型エポキシ樹脂が好ましい。
【００６２】
フェノール樹脂は、エポキシ樹脂との間で硬化反応を生起するものであれば特に限定されるものではない。例えば、フェノールノボラック樹脂、フェノールアラルキル樹脂、ビフェニルアラルキル樹脂、ジシクロペンタジエン型フェノール樹脂、クレゾールノボラック樹脂、レゾール樹脂などが用いられる。これらフェノール樹脂は単独で用いてもよいし、２種以上併用してもよい。
【００６３】
フェノール樹脂としては、エポキシ樹脂との反応性の観点から、水酸基当量が７０〜２５０、軟化点が５０〜１１０℃のものを用いることが好ましい。硬化反応性が高いという観点から、フェノールノボラック樹脂を好適に用いることができる。また、信頼性の観点から、フェノールアラルキル樹脂やビフェニルアラルキル樹脂のような低吸湿性のものも好適に用いることができる。
【００６４】
熱硬化性樹脂シート１２中のエポキシ樹脂及びフェノール樹脂の合計含有量は、５重量％以上が好ましい。５重量％以上であると、半導体チップ１４などに対する接着力が良好に得られる。熱硬化性樹脂シート１２中のエポキシ樹脂及びフェノール樹脂の合計含有量は、４０重量％以下が好ましく、２０重量％以下がより好ましい。４０重量％以下であると、吸湿性を低く抑えることができる。
【００６５】
エポキシ樹脂とフェノール樹脂の配合割合は、硬化反応性という観点から、エポキシ樹脂中のエポキシ基１当量に対して、フェノール樹脂中の水酸基の合計が０．７〜１．５当量となるように配合することが好ましく、より好ましくは０．９〜１．２当量である。
【００６６】
熱硬化性樹脂シート１２は、硬化促進剤を含むことが好ましい。
【００６７】
硬化促進剤としては、エポキシ樹脂とフェノール樹脂の硬化を進行させるものであれば特に限定されず、例えば、２−メチルイミダゾール（商品名；２ＭＺ）、２−ウンデシルイミダゾール（商品名；Ｃ１１−Ｚ）、２−ヘプタデシルイミダゾール（商品名；Ｃ１７Ｚ）、１，２−ジメチルイミダゾール（商品名；１．２ＤＭＺ）、２−エチル−４−メチルイミダゾール（商品名；２Ｅ４ＭＺ）、２−フェニルイミダゾール（商品名；２ＰＺ）、２−フェニル−４−メチルイミダゾール（商品名；２Ｐ４ＭＺ）、１−ベンジル−２−メチルイミダゾール（商品名；１Ｂ２ＭＺ）、１−ベンジル−２−フェニルイミダゾール（商品名；１Ｂ２ＰＺ）、１−シアノエチル−２−メチルイミダゾール（商品名；２ＭＺ−ＣＮ）、１−シアノエチル−２−ウンデシルイミダゾール（商品名；Ｃ１１Ｚ−ＣＮ）、１−シアノエチル−２−フェニルイミダゾリウムトリメリテイト（商品名；２ＰＺＣＮＳ−ＰＷ）、２，４−ジアミノ−６−［２’−メチルイミダゾリル−（１’）］−エチル−ｓ−トリアジン（商品名；２ＭＺ−Ａ）、２，４−ジアミノ−６−［２’−ウンデシルイミダゾリル−（１’）］−エチル−ｓ−トリアジン（商品名；Ｃ１１Ｚ−Ａ）、２，４−ジアミノ−６−［２’−エチル−４’−メチルイミダゾリル−（１’）］−エチル−ｓ−トリアジン（商品名；２Ｅ４ＭＺ−Ａ）、２，４−ジアミノ−６−［２’−メチルイミダゾリル−（１’）］−エチル−ｓ−トリアジンイソシアヌル酸付加物（商品名；２ＭＡ−ＯＫ）、２−フェニル−４，５−ジヒドロキシメチルイミダゾール（商品名；２ＰＨＺ−ＰＷ）、２−フェニル−４−メチル−５−ヒドロキシメチルイミダゾール（商品名；２Ｐ４ＭＨＺ−ＰＷ）などのイミダゾール系硬化促進剤が挙げられる（いずれも四国化成工業（株）製）。
【００６８】
なかでも、混練温度での硬化反応を抑えられるという理由からイミダゾール系硬化促進剤が好ましく、２−フェニル−４，５−ジヒドロキシメチルイミダゾール、２，４−ジアミノ−６−［２’−エチル−４’−メチルイミダゾリル−（１’）］−エチル−ｓ−トリアジンがより好ましく、２−フェニル−４，５−ジヒドロキシメチルイミダゾールがさらに好ましい。
【００６９】
硬化促進剤の含有量は、エポキシ樹脂及びフェノール樹脂の合計１００重量部に対して、好ましくは０．２重量部以上、より好ましくは０．５重量部以上、さらに好ましくは０．８重量部以上である。硬化促進剤の含有量は、エポキシ樹脂及びフェノール樹脂の合計１００重量部に対して、好ましくは５重量部以下、より好ましくは２重量部以下である。
【００７０】
熱硬化性樹脂シート１２は、熱可塑性樹脂（エラストマー）を含むことが好ましい。
【００７１】
熱可塑性樹脂としては、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、６−ナイロンや６，６−ナイロンなどのポリアミド樹脂、フェノキシ樹脂、アクリル樹脂、ＰＥＴやＰＢＴなどの飽和ポリエステル樹脂、ポリアミドイミド樹脂、フッ素樹脂、スチレン−イソブチレン−スチレントリブロック共重合体、メチルメタクリレート−ブタジエン−スチレン共重合体（ＭＢＳ樹脂）などが挙げられる。これらの熱可塑性樹脂は単独で、又は２種以上を併用して用いることができる。
【００７２】
熱硬化性樹脂シート１２中の熱可塑性樹脂の含有量は、１重量％以上が好ましい。１重量％以上であると、柔軟性、可撓性を付与できる。熱硬化性樹脂シート１２中の熱可塑性樹脂の含有量は、好ましくは３０重量％以下、より好ましくは１０重量％以下、さらに好ましくは５重量％以下である。３０重量％以下であると、半導体チップ１４などに対する接着力が良好に得られる。
【００７３】
熱硬化性樹脂シート１２は、無機充填材を含むことが好ましい。無機充填材を配合することにより、熱膨張係数αを小さくできる。
【００７４】
無機充填材としては、例えば、石英ガラス、タルク、シリカ（溶融シリカや結晶性シリカなど）、アルミナ、窒化アルミニウム、窒化珪素、窒化ホウ素などが挙げられる。なかでも、熱膨張係数を良好に低減できるという理由から、シリカ、アルミナが好ましく、シリカがより好ましい。シリカとしては、流動性に優れるという理由から、溶融シリカが好ましく、球状溶融シリカがより好ましい。
【００７５】
無機充填材の平均粒子径は、好ましくは５μｍ以上である。５μｍ以上であると、熱硬化性樹脂シート１２の可撓性、柔軟性を得易い。無機充填材の平均粒子径は、好ましくは５０μｍ以下、より好ましくは３０μｍ以下である。５０μｍ以下であると、無機充填材を高充填率化し易い。
なお、平均粒子径は、例えば、母集団から任意に抽出される試料を用い、レーザー回折散乱式粒度分布測定装置を用いて測定することにより導き出すことができる。
【００７６】
無機充填材は、シランカップリング剤により処理（前処理）されたものが好ましい。これにより、樹脂との濡れ性を向上でき、無機充填材の分散性を高めることができる。
【００７７】
シランカップリング剤は、分子中に加水分解性基及び有機官能基を有する化合物である。
【００７８】
加水分解性基としては、例えば、メトキシ基、エトキシ基などの炭素数１〜６のアルコキシ基、アセトキシ基、２−メトキシエトキシ基などが挙げられる。なかでも、加水分解によって生じるアルコールなどの揮発成分を除去し易いという理由から、メトキシ基が好ましい。
【００７９】
有機官能基としては、ビニル基、エポキシ基、スチリル基、メタクリル基、アクリル基、アミノ基、ウレイド基、メルカプト基、スルフィド基、イソシアネート基などが挙げられる。なかでも、エポキシ樹脂、フェノール樹脂と反応し易いという理由から、エポキシ基が好ましい。
【００８０】
シランカップリング剤としては、例えば、ビニルトリメトキシシラン、ビニルトリエトキシシランなどのビニル基含有シランカップリング剤；２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどのエポキシ基含有シランカップリング剤；ｐ−スチリルトリメトキシシランなどのスチリル基含有シランカップリング剤；３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシランなどのメタクリル基含有シランカップリング剤；３−アクリロキシプロピルトリメトキシシランなどのアクリル基含有シランカップリング剤；Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランなどのアミノ基含有シランカップリング剤；３−ウレイドプロピルトリエトキシシランなどのウレイド基含有シランカップリング剤；３−メルカプトプロピルメチルジメトキシシラン、３−メルカプトプロピルトリメトキシシランなどのメルカプト基含有シランカップリング剤；ビス（トリエトキシシリルプロピル）テトラスルフィドなどのスルフィド基含有シランカップリング剤；３−イソシアネートプロピルトリエトキシシランなどのイソシアネート基含有シランカップリング剤などが挙げられる。
【００８１】
シランカップリング剤により無機充填材を処理する方法としては特に限定されず、溶媒中で無機充填材とシランカップリング剤を混合する湿式法、気相中で無機充填材とシランカップリング剤を処理させる乾式法などが挙げられる。
【００８２】
シランカップリング剤の処理量は特に限定されないが、未処理の無機充填材１００重量部に対して、シランカップリング剤を０．１〜１重量部処理することが好ましい。
【００８３】
熱硬化性樹脂シート１２中の無機充填材の含有量は、好ましくは２０体積％以上であり、より好ましくは７０体積％以上であり、さらに好ましくは７４体積％以上である。一方、無機充填材の含有量は、好ましくは９０体積％以下であり、より好ましくは８５体積％以下である。９０体積％以下であると、良好な凹凸追従性が得られる。
【００８４】
無機充填材の含有量は、「重量％」を単位としても説明できる。代表的にシリカの含有量について、「重量％」を単位として説明する。
シリカは通常、比重２．２ｇ／ｃｍ３であるので、シリカの含有量（重量％）の好適範囲は例えば以下のとおりである。
すなわち、熱硬化性樹脂シート１２中のシリカの含有量は、８１重量％以上が好ましく、８４重量％以上がより好ましい。熱硬化性樹脂シート１２中のシリカの含有量は、９４重量％以下が好ましく、９１重量％以下がより好ましい。
【００８５】
アルミナは通常、比重３．９ｇ／ｃｍ３であるので、アルミナの含有量（重量％）の好適範囲は例えば以下のとおりである。
すなわち、熱硬化性樹脂シート１２中のアルミナの含有量は、８８重量％以上が好ましく、９０重量％以上がより好ましい。熱硬化性樹脂シート１２中のアルミナの含有量は、９７重量％以下が好ましく、９５重量％以下がより好ましい。
【００８６】
熱硬化性樹脂シート１２は、前記成分以外にも、封止樹脂の製造に一般に使用される配合剤、例えば、難燃剤成分、顔料、シランカップリング剤などを適宜含有してよい。
【００８７】
難燃剤成分としては、例えば水酸化アルミニウム、水酸化マグネシウム、水酸化鉄、水酸化カルシウム、水酸化スズ、複合化金属水酸化物などの各種金属水酸化物；ホスファゼン化合物などを用いることができる。なかでも、難燃性、硬化後の強度に優れるという理由から、ホスファゼン化合物が好ましい。
【００８８】
顔料としては特に限定されず、カーボンブラックなどが挙げられる。
【００８９】
熱硬化性樹脂シート１２の製造方法は特に限定されないが、前記各成分（例えば、エポキシ樹脂、フェノール樹脂、無機充填材及び硬化促進剤など）を混練して得られる混練物をシート状に塑性加工する方法が好ましい。これにより、無機充填材を高充填でき、熱膨張係数を低く設計できる。
【００９０】
具体的には、エポキシ樹脂、フェノール樹脂、無機充填材及び硬化促進剤などをミキシングロール、加圧式ニーダー、押出機などの公知の混練機で溶融混練することにより混練物を調製し、得られた混練物をシート状に塑性加工する。混練条件として、温度の上限は、１４０℃以下が好ましく、１３０℃以下がより好ましい。温度の下限は、上述の各成分の軟化点以上であることが好ましく、例えば３０℃以上、好ましくは５０℃以上である。混練の時間は、好ましくは１〜３０分である。また、混練は、減圧条件下（減圧雰囲気下）で行うことが好ましく、減圧条件下の圧力は、例えば、１×１０−４〜０．１ｋｇ／ｃｍ２である。
【００９１】
溶融混練後の混練物は、冷却することなく高温状態のままで塑性加工することが好ましい。塑性加工方法としては特に制限されず、平板プレス法、Ｔダイ押出法、スクリューダイ押出法、ロール圧延法、ロール混練法、インフレーション押出法、共押出法、カレンダー成形法などが挙げられる。塑性加工温度としては上述の各成分の軟化点以上が好ましく、エポキシ樹脂の熱硬化性および成形性を考慮すると、例えば４０〜１５０℃、好ましくは５０〜１４０℃、さらに好ましくは７０〜１２０℃である。
【００９２】
熱硬化性樹脂シート１２を塗工方式で製造することも好ましい。例えば、前記各成分を含有する接着剤組成物溶液を作製し、接着剤組成物溶液を基材セパレータ上に所定厚みとなる様に塗布して塗布膜を形成した後、塗布膜を乾燥させることで、熱硬化性樹脂シート１２を製造できる。
【００９３】
接着剤組成物溶液に用いる溶媒としては特に限定されないが、前記各成分を均一に溶解、混練又は分散できる有機溶媒が好ましい。例えば、ジメチルホルムアミド、ジメチルアセトアミド、Ｎ-メチルピロリドン、アセトン、メチルエチルケトン、シクロヘキサノンなどのケトン系溶媒、トルエン、キシレンなどが挙げられる。
【００９４】
基材セパレータとしては、ポリエチレンテレフタレート（ＰＥＴ）、ポリエチレン、ポリプロピレンや、フッ素系剥離剤、長鎖アルキルアクリレート系剥離剤などの剥離剤により表面コートされたプラスチックフィルムや紙などが使用可能である。接着剤組成物溶液の塗布方法としては、例えば、ロール塗工、スクリーン塗工、グラビア塗工などが挙げられる。また、塗布膜の乾燥条件は特に限定されず、例えば、乾燥温度７０〜１６０℃、乾燥時間１〜５分間で行うことができる。
【００９５】
熱硬化性樹脂シート１２の厚みは特に限定されないが、好ましくは１００μｍ以上、より好ましくは１５０μｍ以上である。また、熱硬化性樹脂シート１２の厚みは、好ましくは２０００μｍ以下、より好ましくは１０００μｍ以下である。上記範囲内であると、半導体チップ１４を良好に封止できる。
【００９６】
以上のとおり、実施形態１の半導体パッケージ５４の製造方法は、支持板１１ａ、支持板１１ａ上に積層された仮固定材１１ｂ及び仮固定材１１ｂ上に仮固定された半導体チップ１４を備えるチップ仮固定体１１、チップ仮固定体１１上に配置された熱硬化性樹脂シート１２、並びに９０℃の引張貯蔵弾性率が２００ＭＰａ以上であり、熱硬化性樹脂シート１２上に配置されたセパレーター１３を備える積層体１を加圧して、半導体チップ１４及び半導体チップ１４を覆う熱硬化性樹脂シート１２を備える封止体５１を形成する工程を含む。
【００９７】
封止体５１を形成する工程では、例えば、積層体１を７０℃〜１００℃で加圧する。
実施形態１の方法は、例えば、６０℃以下になるまで封止体５１を冷却する工程をさらに含む。
実施形態１の方法は、例えば、冷却後に封止体５１からセパレーター１３を剥離する工程をさらに含む。
実施形態１の方法は、例えば、封止体５１を加熱して、熱硬化性樹脂シート１２が硬化した硬化体５２を形成する工程をさらに含む。
実施形態１の方法は、例えば、硬化体５２から仮固定材１１ｂを剥離する工程をさらに含む。
実施形態１の方法は、例えば、硬化体５２の仮固定材１１ｂと接していた面上に再配線層６９を形成して、再配線体５３を形成する工程をさらに含む。
実施形態１の方法は、例えば、再配線体５３を個片化して半導体パッケージ５４を得る工程をさらに含む。
【００９８】
実施形態１の方法では、熱硬化性樹脂シート１２で半導体チップ１４を被覆する際の一般的な温度付近である９０℃において引張貯蔵弾性率が高いセパレーター１３を使用する。そして、セパレーター１３を介して、熱硬化性樹脂シート１２などを加圧して封止体５１を得る。このため、加圧時のセパレーター１３の変形を抑制することが可能で、封止体５１のセパレーター１３と接する面について、セパレーター１３の変形に起因する表面平滑性の低下を抑制できる。したがって、表面平滑性に優れた封止体５１を得ることができる。封止体５１は表面平滑性に優れているので、樹脂部分を研削する工程を省略することが可能である。
【００９９】
実施形態１の方法では、セパレーター１３を介して熱硬化性樹脂シート１２などを加圧するので、上側加熱板４２に熱硬化性樹脂シート１２が付着することを防止できる。
【０１００】
［実施形態２］
図１６に示すように、積層構造体２は、チップ実装ウェハ２１、チップ実装ウェハ２１上に配置された熱硬化性樹脂シート１２及び熱硬化性樹脂シート１２上に配置されたセパレーター１３を備える。積層構造体２は下側加熱板４１と上側加熱板４２の間に配置されている。
【０１０１】
チップ実装ウェハ２１は、半導体ウェハ２１ａ及び半導体ウェハ２１ａ上にフリップチップ実装（フリップチップボンディング）された半導体チップ１４を備える。
【０１０２】
半導体チップ１４は回路形成面（活性面）を備える。半導体チップ１４の回路形成面上には、バンプ１４ｂが配置されている。
【０１０３】
半導体ウェハ２１ａは、回路形成面を備える。半導体ウェハ２１ａの回路形成面は、電極２１ｂを含む。また、半導体ウェハ２１ａは、半導体ウェハ２１ａの厚み方向に延びる貫通電極２１ｃを備える。貫通電極２１ｃは、電極２１ｂと電気的に接続されている。
【０１０４】
半導体チップ１４と半導体ウェハ２１ａは、バンプ１４ｂと電極２１ｂを介して電気的に接続されている。また、半導体チップ１４と半導体ウェハ２１ａの間にアンダーフィル材１５が充填されている。
【０１０５】
図１７に示すように、下側加熱板４１及び上側加熱板４２を用いて平行平板方式で積層構造体２を熱プレスして、封止構造体７１を形成する。好適な熱プレス条件は、実施形態１で説明した熱プレス条件と同様である。また、熱プレスは減圧雰囲気下で行うことが好ましい。好適な減圧条件は、実施形態１で説明した減圧条件と同様である。
【０１０６】
積層構造体２を熱プレスすることで得られた封止構造体７１は、半導体ウェハ２１ａ、半導体ウェハ２１ａ上にフリップチップ実装された半導体チップ１４及び半導体チップ１４を覆う熱硬化性樹脂シート１２を備える。また、封止構造体７１は、半導体ウェハ２１ａが配置された面（ウェハ面）及びウェハ面の反対側の面（反対面）を備える。反対面はセパレーター１３と接している。
【０１０７】
次いで、６０℃以下になるまで封止構造体７１を冷却する。冷却方法は特に限定されず、例えば、常温下で封止構造体７１を放置する方法などがある。４０℃以下になるまで封止構造体７１を冷却することが好ましい。
【０１０８】
図１８に示すように、封止構造体７１からセパレーター１３を剥離する。冷却後にセパレーター１３を剥離することで、表面平滑性の低下を防止できる。
【０１０９】
次いで、封止構造体７１を加熱することで熱硬化性樹脂シート１２を硬化させて、硬化構造体７２を形成する。好適な加熱条件は、実施形態１で説明した加熱条件と同様である。
【０１１０】
図１９に示すように、硬化構造体７２のウェハ面を研削して、貫通電極２１ｃを露出させる。すなわち、ウェハ面を研削して得られた研削面７３では、貫通電極２１ｃが露出している。
【０１１１】
図２０に示すように、セミアディティブ法などを利用して、研削面７３上に再配線層８１を形成して、再配線構造体７４を形成する。再配線層８１は、再配線８２を有する。次いで、再配線層８１上にバンプ８３を形成する。バンプ８３は再配線８２、電極２１ｂ及び貫通電極２１ｃを介して半導体チップ１４のバンプ１４ｂと電気的に接続している。
【０１１２】
図２１に示すように、再配線構造体７４を個片化（ダイシング）して、半導体パッケージ７５を得る。
【０１１３】
（変形例１）
実施形態２では、チップ実装ウェハ２１について半導体チップ１４と半導体ウェハ２１ａの間にアンダーフィル材１５が充填されているが、変形例１では半導体チップ１４と半導体ウェハ２１ａの間にアンダーフィル材１５が充填されていない。
【０１１４】
以上のとおり、実施形態２の半導体パッケージ７５の製造方法は、半導体ウェハ２１ａ及び半導体ウェハ２１ａ上に実装された半導体チップ１４を備えるチップ実装ウェハ２１、チップ実装ウェハ２１上に配置された熱硬化性樹脂シート１２、並びに９０℃の引張貯蔵弾性率が２００ＭＰａ以上であり、熱硬化性樹脂シート１２上に配置されたセパレーター１３を備える積層構造体２を加圧して、半導体ウェハ２１ａ、半導体ウェハ２１ａ上に実装された半導体チップ１４及び半導体チップ１４を覆う熱硬化性樹脂シート１２を備える封止構造体７１を形成する工程を含む。
【０１１５】
実施形態２の方法は、例えば、６０℃以下になるまで封止構造体７１を冷却する工程をさらに含む。
実施形態２の方法は、例えば、冷却後に封止構造体７１からセパレーター１３を剥離する工程をさらに含む。
実施形態２の方法は、例えば、封止構造体７１を加熱して、熱硬化性樹脂シート１２が硬化した硬化構造体７２を形成する工程をさらに含む。
実施形態２の方法は、例えば、硬化構造体７２の半導体ウェハ２１ａが配置された面を研削して、研削面７３を形成する工程をさらに含む。
実施形態２の方法は、例えば、研削面７３上に再配線層８１を形成して、再配線構造体７４を形成する工程をさらに含む。
実施形態２の方法は、例えば、再配線構造体７４を個片化して半導体パッケージ７５を得る工程をさらに含む。
【０１１６】
実施形態２の方法では、熱硬化性樹脂シート１２で半導体チップ１４を被覆する際の一般的な温度付近である９０℃において引張貯蔵弾性率が高いセパレーター１３を使用する。そして、セパレーター１３を介して、熱硬化性樹脂シート１２などを加圧して封止構造体７１を得る。このため、加圧時のセパレーター１３の変形を抑制することが可能で、封止構造体７１のセパレーター１３と接する面について、セパレーター１３の変形に起因する表面平滑性の低下を抑制できる。したがって、表面平滑性に優れた封止構造体７１を得ることができる。封止構造体７１は表面平滑性に優れているので、樹脂部分を研削する工程を省略することが可能である。
【０１１７】
実施形態２の方法では、セパレーター１３を介して熱硬化性樹脂シート１２などを加圧するので、上側加熱板４２に熱硬化性樹脂シート１２が付着することを防止できる。
【実施例】
【０１１８】
以下に、この発明の好適な実施例を例示的に詳しく説明する。ただし、この実施例に記載されている材料や配合量などは、特に限定的な記載がない限りは、この発明の範囲をそれらのみに限定する趣旨のものではない。
【０１１９】
［セパレーター］
セパレーターについて説明する。
セパレーターＡ：三菱ポリエステルフィルム社製のダイヤホイルＭＲＡ―５０（厚み：５０μｍ）
セパレーターＢ：帝人デュポンフィルム社製のテオネックスＱ５１（厚み：５０μｍ）
セパレーターＣ：大倉工業社製のＯＤＺ４（厚み：１００μｍ）
【０１２０】
セパレーターについて下記の評価を行った。結果を表１に示す。
【０１２１】
（９０℃の引張貯蔵弾性率）
セパレーターから、短冊状のサンプル（縦３０ｍｍ×横５ｍｍ）を切り出した。このサンプルについて、動的粘弾性測定装置(レオメトリクスサイエンティフィク社製のＲＳＡＩＩＩ)を用いて、引張測定モードにてチャック間距離２３ｍｍ、昇温速度１０℃／分、２５℃〜２００℃の引張貯蔵弾性率を測定した。測定結果から、９０℃の引張貯蔵弾性率を求めた。
【０１２２】
（表面粗さ（Ｒａ））
表面粗さ（Ｒａ）は、ＪＩＳ  Ｂ  ０６０１に基づき、Ｖｅｅｃｏ社製の非接触三次元粗さ測定装置（ＮＴ３３００）を用いて測定した。測定条件は、５０倍とし、測定値は、測定データにＭｅｄｉａｎ  ｆｉｌｔｅｒをかけて求めた。測定は、測定箇所を変更しながら５回行い、その平均値を表面粗さ（Ｒａ）とした。
【０１２３】
【表１】
2015126123.tif 000003
【０１２４】
［樹脂シート］
樹脂シートＡ、樹脂シートＢについて説明する。
【０１２５】
（樹脂シートＡを作製するために使用した成分）
樹脂シートＡを作製するために使用した成分について説明する。
エポキシ樹脂：新日鐵化学（株）製のＹＳＬＶ−８０ＸＹ（ビスフェノールＦ型エポキシ樹脂、エポキン当量２００ｇ／ｅｑ．軟化点８０℃）
フェノール樹脂：明和化成社製のＭＥＨ−７８５１−ＳＳ（ビフェニルアラルキル骨格を有するフェノールノボラック樹脂、水酸基当量２０３ｇ／ｅｑ．軟化点６７℃）
硬化促進剤：四国化成工業社製の２ＰＨＺ−ＰＷ（２−フェニル−４，５−ジヒドロキシメチルイミダゾール）
エラストマー：カネカ社製のＳＩＢＳＴＡＲ  ０７２Ｔ（スチレン−イソブチレン−スチレントリブロック共重合体）
無機充填材：電気化学工業社製のＦＢ−９４５４（球状溶融シリカ粉末、平均粒子径２０μｍ）
シランカップリング剤：信越化学社製のＫＢＭ−４０３（３−グリシドキシプロピルトリメトキシシラン）
カーボンブラック：三菱化学社製の＃２０
【０１２６】
（樹脂シートＡの作製）
表２に記載の配合比に従い、各成分をミキサーにてブレンドし、２軸混練機により１２０℃で２分間溶融混練し、続いてＴダイから押出しすることにより、厚さ５００μｍの樹脂シートＡを作製した。
【０１２７】
（樹脂シートＢを作製するために使用した成分）
樹脂シートＢを作製するために使用した成分について説明する。
エポキシ樹脂：東都化成（株）製のＫＩ−３０００（オルトクレゾールノボラック型エポキシ樹脂、エポキン当量２００ｇ／ｅｑ）
エポキシ樹脂：三菱化学（株）製のエピコート８２８（ビスフェノールＡ型エポキシ樹脂、エポキシ当量２００ｇ／eq）
フェノール樹脂：明和化成社製のＭＥＨ−７８５１−ＳＳ（ビフェニルアラルキル骨格を有するフェノールノボラック樹脂、水酸基当量２０３ｇ／ｅｑ．軟化点６７℃）
硬化促進剤：四国化成工業社製の２ＰＨＺ−ＰＷ（２−フェニル−４，５−ジヒドロキシメチルイミダゾール）
無機充填材：電気化学工業社製のＦＢ−９４５４（球状溶融シリカ粉末、平均粒子径２０μｍ）
カーボンブラック：三菱化学社製の＃２０
【０１２８】
（樹脂シートＢの作製）
表２に記載の配合比に従い、固形分濃度が９５％となるようにエポキシ樹脂、フェノール樹脂、メチルエチルケトン（ＭＥＫ）及び無機充填材を容器に配合し、自転公転ミキサー（株式会社シンキー製）を用いて８００ｒｐｍにて、５分間撹拌した。その後、硬化促進剤及びカーボンブラックを添加し、次いで固形分濃度が９０％となるようにＭＥＫを添加し、８００ｒｐｍにて３分間撹拌して、塗工液を得た。塗工液をシリコン離型処理済みのポリエチレンテレフタレートフィルム（厚み５０μｍ）上に塗布し、１２０℃、３分間で塗工液を乾燥させることにより厚み１００μｍのシートを作成した。シートをロールラミネーターにて、９０℃で貼り合わせをすることによって、厚さ５００μｍの樹脂シートＢを得た。
【０１２９】
樹脂シートＡ、樹脂シートＢについて下記の評価を行った。結果を表２に示す。
【０１３０】
（９０℃の粘度）
樹脂シートＡ、樹脂シートＢから、直径２０ｍｍ×厚み１．０ｍｍの大きさの円形状のサンプルをくり抜き、粘弾性測定装置ＡＲＥＳ（ＴＡインスツルメント社製）を用いて、１０℃／分昇温、０．１Ｈｚ、歪み２０％の条件で、６０℃〜１５０℃の粘度を測定し、９０℃における値を測定した。
【０１３１】
【表２】
2015126123.tif 000004
【０１３２】
［実施例１〜４及び比較例１〜２］
（硬化体の作製）
３００ｍｍ×４００ｍｍ×厚み１．４ｍｍのガラス板（テンパックスガラス）上に仮固定粘着シート（日東電工社製のＮｏ．３１９５Ｖ）を積層した。次いで、仮固定粘着シート上に６ｍｍ×６ｍｍ×厚み２００μｍの半導体素子を９ｍｍ間隔となるように複数配置した。次いで、半導体素子上に樹脂シートを配置した。次いで、樹脂シート上にセパレーターを配置して、積層体を得た。高精度真空加圧装置（ミカドテクノス社製）を用いて、積層体を９０℃、２．５ＭＰａで平行平板方式でプレスして、仮固定粘着シート付きかつセパレーター付きの封止体を形成した。封止体を４０℃まで冷却した後、セパレーターを封止体から剥離した。
仮固定粘着シート付きの封止体を１５０℃で１時間加熱し、封止体の樹脂部分を硬化させて仮固定粘着シート付きの硬化体を得た。仮固定粘着シートの粘着力を低下させるために仮固定粘着シート付きの硬化体を１８５℃で５分間加熱し、仮固定粘着シートを硬化体から剥離した。
【０１３３】
［評価］
硬化体について下記の評価を行った。結果を表３に示す。
【０１３４】
（レーザーマークで付与した文字の視認性）
硬化体のセパレーターと接していた面のうち樹脂部分に、レーザーマーキングにより文字及び二次元コードを付与した。
レーザーマーキング条件は以下のとおりであった。
レーザーマーキング装置：商品名「ＭＤ−Ｓ９９００」、キーエンス社製
波長：５３２ｎｍ
強度：１．０Ｗ
スキャンスピード：７００ｍｍ／ｓｅｃ
Ｑスイッチ周波数：６４ｋＨｚ
全体のサイズとして約４ｍｍ×約４ｍｍで、各セルのサイズが０．０８ｍｍ×０．２４ｍｍの二次元コードを加工した。
【０１３５】
レーザーマーキングにより形成された文字が目視（目視距離：約４０ｃｍ）にて視認でき、且つ、二次元コードリーダ（キーエンス社製、製品名「ＳＲ−６００」、読み取り時の二次元コードと二次元コードリーダとの距離：１０ｃｍ以下）にて読み取り可能なものを○（良好）と判定した。また、レーザーマーキングにより形成された文字が目視にて視認できない、又は、二次元コードリーダにて読み取り不可能なものを×（不良）と判定した。１０個の硬化体についてこの評価を行い、読み取り成功率を求めた。
【０１３６】
【表３】
2015126123.tif 000005
【符号の説明】
【０１３７】
１        積層体
１１        チップ仮固定体
１２        熱硬化性樹脂シート
１３        セパレーター
４１        下側加熱板
４２        上側加熱板
１１ａ        支持板
１１ｂ        仮固定材
１４        半導体チップ
１４ａ        電極パッド
５１        封止体
５２        硬化体
６１        バッファーコート膜
６２        マスク
６３        レジスト
６４        めっきパターン
６５        再配線
６６        保護膜
６７        電極
６８        バンプ
６９        再配線層
５３        再配線体
５４        半導体パッケージ
【０１３８】
２        積層構造体
１４ｂ        バンプ
２１        チップ実装ウェハ
２１ａ        半導体ウェハ
２１ｂ        電極
２１ｃ        貫通電極
１５        アンダーフィル材
７１        封止構造体
７２        硬化構造体
７３        研削面
８１        再配線層
８２        再配線
８３        バンプ
７４        再配線構造体
７５        半導体パッケージ
【図１】
2015126123.tif 000006
【図２】
2015126123.tif 000007
【図３】
2015126123.tif 000008
【図４】
2015126123.tif 000009
【図５】
2015126123.tif 000010
【図６】
2015126123.tif 000011
【図７】
2015126123.tif 000012
【図８】
2015126123.tif 000013
【図９】
2015126123.tif 000014
【図１０】
2015126123.tif 000015
【図１１】
2015126123.tif 000016
【図１２】
2015126123.tif 000017
【図１３】
2015126123.tif 000018
【図１４】
2015126123.tif 000019
【図１５】
2015126123.tif 000020
【図１６】
2015126123.tif 000021
【図１７】
2015126123.tif 000022
【図１８】
2015126123.tif 000023
【図１９】
2015126123.tif 000024
【図２０】
2015126123.tif 000025
【図２１】
2015126123.tif 000026